(57)【要約】  本発明は、緯糸と、経糸Ａを有する外層と、経糸Ｂを有する内外層とを含む織製布帛であって、緯糸は、ＵＨＭＷＰＥ糸を含む個別の糸と、個別の天然糸との組合せを含み、経糸Ａは、少なくとも５０重量％の天然繊維を含み、及び経糸Ｂは、個別のＵＨＭＷＰＥ糸と個別の天然糸との組合せを含み、且つ前記外層及び内層は、緯糸によって少なくとも部分的に相互に連結されている、織製布帛に関する。本発明は、前記織製布帛を含む、衣類、裏地、スポーツ衣料及び手袋等の製品にも関する。【選択図】なし【特許請求の範囲】
【請求項１】
緯糸並びに２種の経糸Ａ及びＢを含む織製布帛であって、前記緯糸は、ＵＨＭＷＰＥ糸を含む個別の糸と、個別の天然糸との組合せを含み、
前記緯糸中におけるＵＨＭＷＰＥ糸を含む糸の量は、緯糸の総量の３３〜６６重量％であり；
前記経糸Ａは、少なくとも５０重量％の天然繊維を含み；
前記経糸Ｂは、個別のＵＨＭＷＰＥ糸と個別の天然糸との組合せを含み、ＵＨＭＷＰＥ糸の量は、経糸Ｂの総量の１０〜５０重量％であり；及び
前記布帛は、前記経糸Ａを含む外層と、前記経糸Ｂを含む内層とを含み、且つ前記外層及び内層は、前記緯糸によって少なくとも部分的に相互に連結されている、織製布帛。
【請求項２】
前記緯糸中におけるＵＨＭＷＰＥ糸を含む前記糸の前記量の少なくとも一部は、４０〜６０重量％であり、且つ個別の天然糸と交互の様式で配置されている、請求項１に記載の織製布帛。
【請求項３】
前記経糸Ｂ中の前記ＵＨＭＷＰＥ糸の少なくとも一部は、個別の天然糸と交互の様式で配置されている、請求項１又は２に記載の織製布帛。
【請求項４】
経糸Ａは、綿、麻、羊毛、絹、ジュート、亜麻からなる群から選択される天然繊維並びに／又はポリアミド、ポリエステル、ポリテトラフルオロエチレン、ポリオレフィン、ポリビニルアルコール及びポリアクリロニトリルを含む合成繊維を更に含む、請求項１〜３のいずれか一項に記載の布帛。
【請求項５】
前記経糸Ｂは、紡績糸である、請求項１〜４のいずれか一項に記載の布帛。
【請求項６】
前記緯糸は、ＵＨＭＷＰＥ紡績糸を含む個別の糸を含む、請求項１〜５のいずれか一項に記載の布帛。
【請求項７】
前記経糸Ｂは、綿、麻、羊毛、絹、ジュート、亜麻並びにポリアミド、ポリテトラフルオロエチレン、ポリエステル、ポリオレフィン、ポリビニルアルコール及びポリアクリロニトリルの合成繊維を含む群から選択される少なくとも１種の第３の繊維を更に含む、請求項１〜６のいずれか一項に記載の布帛。
【請求項８】
前記経糸Ｂ中の前記ＵＨＭＷＰＥ糸は、１〜２０本の個別のＵＨＭＷＰＥ糸の束を含む集束された方式で配置されている、請求項１〜７のいずれか一項に記載の織製布帛。
【請求項９】
前記経糸Ｂは、個別のＵＨＭＷＰＥ糸と個別の天然糸との組合せからなり、ＵＨＭＷＰＥ糸の量は、経糸Ｂの総量の１０〜５０重量％である、請求項１〜８のいずれか一項に記載の織製布帛。
【請求項１０】
前記経糸Ａは、綿から実質的になり、前記経糸Ｂは、ＵＨＭＷＰＥステープル繊維及び天然ステープル繊維から実質的になる紡績糸であり、且つ前記緯糸は、個別の天然糸と、ＵＨＭＷＰＥ糸を含む個別の糸とを含む、請求項１〜９のいずれか一項に記載の布帛。
【請求項１１】
前記緯糸は、個別の天然糸と、ＵＨＭＷＰＥ糸、好ましくはＵＨＭＷＰＥ紡績糸を含む個別の糸と、ポリアミド繊維等の合成繊維及び／又は少なくとも１種の連続弾性フィラメントとを含む、請求項１〜１０のいずれか一項に記載の布帛。
【請求項１２】
前記個別の天然糸は、綿、麻、羊毛、絹、ジュート、亜麻からなる群から選択される、請求項１〜１１のいずれか一項に記載の布帛。
【請求項１３】
前記合成繊維は、ポリアミド、ポリテトラフルオロエチレン、ポリエステル、ポリオレフィン、ポリビニルアルコール及びポリアクリロニトリルからなる群から選択される、請求項１１又は１２に記載の布帛。
【請求項１４】
請求項１〜１３のいずれか一項に記載の布帛を含む製品であって、衣類、裏地、スポーツ衣料及び手袋を含む群から選択される製品。
【請求項１５】
繊維製品の製造における、請求項１〜１３のいずれか一項に記載の布帛の使用。
【発明の詳細な説明】
【発明の詳細な説明】
【０００１】
本発明は、ＵＨＭＷＰＥ繊維及び天然繊維を含む織製布帛に関する。本発明は、この布帛の使用並びにこの布帛を含む、衣類、スポーツ衣料及び手袋等の物品にも関する。
【０００２】
この種の織製布帛は、米国特許出願公開第２０１０／００７５５５７Ａ１号明細書から知られている。この文献は、第１の表面及び第２の表面を有する織製布帛を開示しており、この布帛は、緯糸繊維と交絡している３種の経糸を含む。第１の経糸繊維は、審美性を付与する繊維、例えば天然繊維、綿、羊毛、レーヨン、ポリアミド繊維、高弾性率繊維であり得；第２の経糸は、高性能繊維、例えば高分子量ポリエチレン、アラミド、炭素繊維、ガラス繊維であり得；第３の経糸繊維は、快適性を付与する品質を有する例えば綿、レーヨン、羊毛、ポリエステル、ナイロンを含む。緯糸繊維としては、伸縮繊維を挙げることができ、ライクラ（Ｌｙｃｒａ）（登録商標）繊維、スパンデックス（Ｓｐａｎｄｅｘ）（登録商標）繊維、ケブラー（Ｋｅｖｌａｒ）（登録商標）繊維、高弾性率ポリエチレン、羊毛、レーヨン、ナイロン、モダクリル繊維が挙げられる。
【０００３】
欧州特許第３０６８９３３号明細書は、緯糸並びに最大で２種の経糸Ａ及びＢを含む織製布帛を開示しており、緯糸は、高性能繊維を含み；経糸Ａは、少なくとも５０重量％の天然繊維を含み；経糸Ｂは、高性能繊維を含み；布帛は、経糸Ａを含む外層及び経糸Ｂを含む内層を有し、前記外層及び内層は、緯糸によって少なくとも部分的に相互に連結されている。
【０００４】
これらの先行技術の布帛は、特に経糸がポリエチレン繊維の芯糸と例えば綿の螺旋状の巻付け糸とを含むため、製造に手間がかかる。この種の経糸の製造は、手間及び費用がかかるプロセスである。更に、この種の糸は、螺旋状の巻付け糸の状態が損なわれる可能性がある。このようなことは、審美的観点のみならず、性能の観点でも好ましくない。
【０００５】
本発明の目的は、上述の欠点が少ない織製布帛、特に使用時の品質低下による影響を受けにくく、同時に着用感を維持する布帛を提供することであると理解され得る。加えて、目的は、特に布帛中の高性能ポリマー繊維の量がより少なくても、特に長期間使用後及び消耗又は摩擦に曝された後でも快適性を兼ね備えた、改良された耐摩耗性を提供することであり得る。
【０００６】
本発明は、緯糸並びに２種の経糸Ａ及びＢを含む織製布帛であって、緯糸は、ａ）ＵＨＭＷＰＥ糸を含む個別の糸と、ｂ）天然糸の形態である個別の糸との組合せを含み、緯糸中におけるＵＨＭＷＰＥ糸を含む糸の量は、緯糸の総量の３３〜６６重量％であり；経糸Ａは、少なくとも５０重量％の天然繊維を含み；経糸Ｂは、個別のＵＨＭＷＰＥ糸と、天然糸形態である個別の糸との組合せを含み、ＵＨＭＷＰＥ糸の量は、経糸Ｂの総量の１０〜５０重量％であり；布帛は、経糸Ａを含む外層と、経糸Ｂを含む内層とを有し、且つ前記外層及び内層は、緯糸によって少なくとも部分的に相互に連結されている、織製布帛を提供する。
【０００７】
本発明の織製布帛は、製造効率を改善し得ることが認められた。本発明の布帛は、特に布帛中の高性能ポリマー繊維の量がより少なくても、摩耗に対する耐性が同程度であるか又は向上しており、特に長期間使用後及び消耗又は摩擦に曝された後でも改良された着用感を有し得ることが更に認められている。特に、本発明の織製布帛を用いて例えばズボン又はジーンズを製造すると、落下又は摺動に起因する摩擦又は摩耗を受けた後でも、着用感は、依然として良好であり得る。本発明の別の一実施形態は、緯糸並びに少なくとも２種の経糸Ａ及びＢ、好ましくは２種の経糸Ａ及びＢを含む織製布帛であって、緯糸は、ＵＨＭＷＰＥ糸を含む個別の糸と、天然糸形態である個別の糸との組合せからなり、ＵＨＭＷＰＥ糸の量は、緯糸の総量の３３〜６６重量％であり；経糸Ａは、少なくとも５０重量％の天然繊維を含み；経糸Ｂは、個別のＵＨＭＷＰＥ糸と個別の天然糸との組合せを含むか又はそれらからなり、ＵＨＭＷＰＥ糸の量は、経糸Ｂの総量の１０〜５０重量％であり；布帛は、経糸Ａを含む外層及び経糸Ｂを含む内層を有し、且つ前記外層及び内層は、緯糸によって少なくとも部分的に相互に連結されている、織製布帛に関する。
【０００８】
本明細書における経糸は、複数の糸と理解され、経糸系列と称することもできる。各経糸は、実質的に、布帛の機械方向である長手方向に走行している。本発明の織製布帛の経糸は、布帛におけるそれらの相互の位置によって区別される。経糸Ａ及びＢは、それぞれ後述する外層及び内層を形成している。外層を形成する経糸は、経糸Ａである一方、内層を形成する経糸は、経糸Ｂである。１つの層内の個別の経糸は、後に更に詳述するように、同一の組成である必要はない。布帛内のこのような配置は、それ自体当業者に知られている技法により達成することができる。１つの方法は、ビーム毎に具体的に選択された経糸を有する複数のビームを介して複数の経糸を製織プロセスに供給するものであり得、この方法は、製造の自由度が高い。代わりに、これは、個別のビームを用いて、異なる経糸が互いに隣り合うように構成することにより実施することもできる。本明細書では、布帛内の経糸の位置は、布帛の厚みを基準として言及される。布帛は、３次元物体であり、厚みは、通常、他の２つの次元：長さ（又は経）方向及び幅（又は緯糸方向）よりもはるかに小さい。通常、長さは、経糸の長さによってのみ制限される一方、布帛の幅は、主として個別の経糸の番手及び使用する製織機の幅により制限される。２種の経糸の位置は、布帛の厚みに対するそれらの位置に従って定められ、厚みの境界は、外面及び内面によって定められる。したがって、布帛の「外」及び「内」面は、２つの識別可能な面を形成する。例えば、衣料品等の最終用途において、布帛の外面は、例えば、外部環境の方向に向くことができる。また、内面は、例えば、擦傷から保護される例えば人体の方向に向くことができる。
【０００９】
外層及び内層は、本明細書では布帛の厚みを介して定義され、外層は、外面を含み、内層は、内面を含む。層は、布帛のそれぞれの表面と実質的に平行に広がる体積として定義され、布帛全体の厚みの５０％以下の厚みを有する。
【００１０】
緯糸は、一般に、横方向、即ち布帛の機械方向を横断する方向を向く糸を指し、本明細書では緯糸系列と称することもできる。布帛の製織順において、各緯糸は、経糸Ａ又はＢが形成するそれぞれの平面の側を交替しながら、隣接する２本の経糸間を通過することを繰り返し、その結果、前記経糸間のみならず、前記経糸層をそれぞれ含む外層及び内層間でも交絡するか又は相互に連結される。経糸及び緯糸によって形成される角度は、好ましくは、約９０°である。布帛は、個別のＵＨＭＷＰＥ糸と、天然糸形態である個別の糸との組合せを含む。「個別の天然糸」又は「天然糸形態である個別の糸」という語は、本明細書では、天然糸からなる個別の糸を意味する。この種の個別の緯糸は、異なる組成を有することができる。緯糸中のＵＨＭＷＰＥ繊維を含む個別の繊維と、個別の天然繊維との組合せにより、布帛の耐摩耗性及び快適性のバランスが良好になり、それにより特に長期間使用後及び消耗／摩擦を受けた後でも（着用時の）快適性を過度に劣化させないことが可能になることが認められた。
【００１１】
摩擦は、例えば、走行しているオートバイから落下した後に（コンクリートの）路面上を滑る際に起こり得、その結果として摩耗が起こる。この摩擦／摩耗により、織製布帛が劣化する可能性があり、その結果として着用感が低下する。
【００１２】
経糸及び緯糸によって形成される織物構造は、使用した経糸及び緯糸の数及び径に加えて、製織プロセスにおいて使用される経糸及び緯糸の製織順に応じて複数の種類であり得る。この種の異なる順は、当業者に知られている。製織プロセスを介して、経糸Ａ及びＢは、緯糸によって交織され、それにより、前記経糸Ａ及びＢをそれぞれ含む外層及び内層の少なくとも一部は、相互に連結される。この種の交織構造は、上に記載したような複数の下位層から構成される単層布帛と称することもできる。緯糸を介した交織の特徴を無視すると、内層及び外層は、独立に、平織り、綾織り、繻子織り等の布帛の典型的な織物構造を呈することができる。本発明の布帛の織物構造の利点は、布帛の表面がいずれも他方の表面の織物構造とは独立に選択される、識別可能な又は同一の織物構造を有することができる点にあり、これは、１種の経糸及び１種の緯糸のみからなる織物では不可能である。
【００１３】
織物構造は、通常、浮き糸、浮きの長さ及び浮き糸比率により特徴付けられる。浮き糸は、連続する２点（緯糸が、経糸Ａ又はＢにより形成されるそれぞれの仮想平面と交差する点）によって範囲が定められる緯糸の一部分である。浮き糸の長さは、前記範囲を定める２点間で浮き糸が通り過ぎる経糸の本数を表す。典型的な浮き糸の長さは、１、２又は３であり得、これは、緯糸が、経糸により形成される仮想平面と交差する（２本の隣接する経糸間を通過する）前に１、２又は３本の経糸を通り過ぎることを示している。浮き糸比率は、経糸により形成される平面の両方の側の緯糸の浮きの長さの比である。好ましくは、外層の織物構造の浮き糸比率は、３／１、２／１又は１／１である。最も好ましくは、浮き糸比率は、３／１であり、その結果、外層は、ジーンズの外観を呈する。内層の織物構造は、外層とは独立に選択することができ、改良された耐摩耗性又は快適性を最適化することができる。経糸Ｂ及び緯糸の組織に応じて、内層の織物構造は、好ましくは、３／１、２／１又は１／１、最も好ましくは１／１の浮き糸比率を有する。
【００１４】
本明細書における「少なくとも部分的に相互に連結されている」という表現は、経糸Ａにより形成される仮想平面を緯糸が横断する数対経糸Ｂにより形成される仮想平面を前記緯糸が横断する数の比が最大４：１、好ましくは最大３：１、より好ましくは最大２：１、最も好ましくは最大１：１であることを意味する。「少なくとも部分的に相互に連結されている」は、本明細書では「相互に連結されている」と互換的に使用することもできる。
【００１５】
本明細書における繊維とは、長さ、幅及び厚みを有し、その長さの寸法が、幅及び厚みを横断する寸法よりもはるかに長い、細長い物体であると理解されたい。繊維という語は、様々な実施形態、例えば規則的又は不規則的な断面を有するフィラメント、リボン、細片、帯、平紐等も含む。繊維は、連続した長さを有する（当技術分野においてフィラメントとして知られる）か、又は不連続な長さを有する（当技術分野においてステープル繊維として知られる）ことができる。天然繊維は、通常、ステープル繊維である。合成ステープル繊維は、一般に、対応する合成繊維のフィラメントを切断又は牽切することにより得られる。繊維は、様々な断面、例えば円形、インゲンマメ型、卵形又は長方形の規則的又は不規則的な断面を有することができる。本発明における糸は、複数の繊維を含む細長い物体である。当業者は、連続フィラメント糸又は多数の連続フィラメント繊維を含むフィラメント糸と、ステープル糸又はステープル繊維とも称される短繊維を含む紡績糸とを区別することができる。
【００１６】
２種の経糸Ａ及びＢは、糸内の糸組成又は異なる個別の糸によって更に区別することができる。経糸Ａは、少なくとも５０重量％の天然繊維、好ましくは少なくとも７５重量％の天然繊維、より好ましくは少なくとも９０重量％の天然繊維を含む。最も好ましくは、経糸Ａは、実質的に天然繊維からなる。本出願に関連して、天然繊維とは、綿、麻、羊毛、絹、ジュート及び亜麻等の天然起源の繊維と理解されたい。本発明による布帛中の経糸Ａの天然繊維が綿又は羊毛である場合、好まれる風合い及び触覚的特性を有する魅力のある布帛が得られる。経糸Ｂは、個別のＵＨＭＷＰＥ糸と、天然糸形態である個別の糸との組合せからなり、ＵＨＭＷＰＥ糸の量は、経糸Ｂの総量の１０〜５０重量％である。
【００１７】
ＵＨＭＷＰＥは、少なくとも４ｄｌ／ｇ、より好ましくは少なくとも８ｄｌ／ｇ、最も好ましくは少なくとも１２ｄｌ／ｇの固有粘度（ＩＶ）を有するポリエチレンである。好ましくは、ＩＶは、最大で４０ｄｌ／ｇ、より好ましくは最大で３０ｄｌ／ｇ、より好ましくは最大で２５ｄｌ／ｇである。好ましくは、ＵＨＭＷＰＥ繊維は、ゲル紡糸繊維、即ちゲル紡糸法を用いて製造された繊維である。ＵＨＭＷＰＥ繊維を製造するためのゲル紡糸法の例は、欧州特許出願公開第０２０５９６０Ａ号明細書、欧州特許出願公開第０２１３２０８Ａ１号明細書、米国特許第４４１３１１０号明細書、英国特許出願公開第２０４２４１４Ａ号明細書、英国特許出願公開第２０５１６６７Ａ号明細書、欧州特許第０２００５４７Ｂ１号明細書、欧州特許第０４７２１１４Ｂ１号明細書、国際公開第０１／７３１７３Ａ１号パンフレット、欧州特許第１，６９９，９５４号明細書及び“Ａｄｖａｎｃｅｄ  Ｆｉｂｅｒ  Ｓｐｉｎｎｉｎｇ  Ｔｅｃｈｎｏｌｏｇｙ”，Ｅｄ．Ｔ．Ｎａｋａｊｉｍａ，Ｗｏｏｄｈｅａｄ  Ｐｕｂｌ．Ｌｔｄ（１９９４），ＩＳＢＮ  １８５５７３１８２７等の多くの刊行物に記載されている。好ましくは、本発明におけるＵＨＭＷＰＥ繊維は、少なくとも２Ｎ／ｔｅｘ、より好ましくは少なくとも３Ｎ／ｔｅｘの強度を有する。
【００１８】
天然繊維が少なくとも５０％であることに加えて、経糸Ａは、合成繊維、例えばポリアミド、ポリエステル、ポリテトラフルオロエチレン、ポリオレフィン、ポリビニルアルコール及びポリアクリロニトリル；並びに／又は高性能繊維；並びに／又は綿、麻、羊毛、絹、ジュート、亜麻以外の天然繊維を更に含むことができる。更なる好ましい実施形態において、経糸Ａは、ポリアラミド繊維及びポリオレフィン、好ましくはポリエチレン、最も好ましくはＵＨＭＷＰＥ繊維の群から選択される高性能繊維を更に含むことができる。織物の経糸Ａが高性能繊維、その中でも特に高性能芳香族ポリアミド又はポリオレフィン繊維、その中でも特にポリ（ｐ−フェニレンテレフタルアミド）を更に含む場合、本発明の織製布帛は、耐摩耗性が更に向上する。好ましくは、経糸Ａは、０．５〜２５重量％（経糸Ａの総量を基準とする）の高性能繊維、より好ましくは１〜２０重量％、一層好ましくは２〜１０重量％の高性能繊維を含む。
【００１９】
経糸Ｂは、個別のＵＨＭＷＰＥ糸と、天然糸形態である個別の糸との組合せを含み、ＵＨＭＷＰＥ糸の量は、経糸Ｂの総量の１０〜５０重量％である。経糸Ｂ中のＵＨＭＷＰＥ繊維の量を増加させることが必ずしも布帛の耐摩耗性を更に向上させるわけではない一方、特に長期間使用した後及び消耗／摩擦を受けた後の、快適性を兼ね備えた、改良された耐摩耗性が悪化する可能性があることが認められている。ＵＨＭＷＰＥを経糸Ｂの総量の１０〜５０重量％とすると、特に個別のＵＨＭＷＰＥ糸及び天然糸が交互の様式で使用されている場合、これが最適となることが見出された。好ましい天然繊維は、綿である。経糸Ｂが、麻、羊毛、絹、ジュート、亜麻並びにポリアミド、ポリテトラフルオロエチレン、ポリエステル、ポリオレフィン、ポリビニルアルコール及びポリアクリロニトリルの合成繊維を含む群から選択される少なくとも１種の繊維を含む場合、着用感を更に高めることができる。
【００２０】
経糸Ｂが紡績糸である場合、布帛の着用感及び耐摩耗性のバランスが更に向上することが認められている。更なる利点は、紡績糸の組成を、摩耗及び快適性を更に向上させるか又は最適化するように任意の所望の比率に容易に調整することができることである。
【００２１】
紡績糸は、当技術分野において知られているリング紡績法又はオープンエンド紡績法等の任意の技法により製造することができる。リング紡績法を適用することの利点は、機械的処理及び加工温度がＵＨＭＷＰＥステープル繊維に非常に適していることである。
【００２２】
本発明に関連する高性能繊維とは、ポリオレフィン、ポリオキシメチレン；ポリ（フッ化ビニリデン）；ポリ（メチルペンテン）；ポリ（エチレン−クロロトリフルオロエチレン）；ポリアミド及びポリアラミド、例えばポリ（ｐ−フェニレンテレフタルアミド）；ポリアリーレート；ポリ（テトラフルオロエチレン）（ＰＴＦＥ）；ポリ｛２，６−ジイミダゾ−［４，５ｂ−４’，５’ｅ］ピリジニレン−１，４（２，５−ジヒドロキシ）フェニレン｝（Ｍ５として知られる）；ポリ（ｐ−フェニレン−２，６−ベンゾビスオキサゾール）（ＰＢＯ）；ポリアミド６又はポリアミド６．６；ポリブテン；ポリエステル、例えばポリ（エチレンテレフタレート）、ポリ（ブチレンテレフタレート）及びポリ（１，４シクロヘキシリデンジメチレンテレフタレート）；ポリビニルアルコール及び例えば米国特許第４，３８４，０１６号明細書から知られているサーモトロピック液晶ポリマー（ＬＣＰ）を含む群から選択されるポリマーを含むか又はそれらからなる繊維を含むものと理解されたい。好ましくは、高性能繊維は、熱可塑性ポリマーを含むか又はそれらからなる。好ましくは、高性能繊維は、半結晶性ポリマーを含むか又はそれらからなる。より好ましくは、高性能繊維は、ポリアミド、ポリアラミド又はポリエステルを含む。好ましい一実施形態において、高性能繊維は、ポリアミド６；ポリアミド６．６；ポリ（エチレンテレフタレート）及びポリ（ブチレンテレフタレート）を含む。他の好ましい実施形態において、高性能繊維は、ポリ（ｐ−フェニレンテレフタルアミド）を含む。
【００２３】
代わりに、高性能繊維としては、強度又は引張強さが少なくとも１．２Ｎ／ｔｅｘ、好ましくは少なくとも２．２Ｎ／ｔｅｘ、より好ましくは少なくとも２．８Ｎ／ｔｅｘ、一層好ましくは少なくとも３．５Ｎ／ｔｅｘ、最も好ましくは少なくとも４Ｎ／ｔｅｘである高分子繊維を挙げることができる。実用上の理由から、高性能繊維の強度又は引張強さは、最大で７Ｎ／ｔｅｘであり得る。
【００２４】
本発明において、「実質的に〜からなる」という表現は、「微量の更なる化学種を含み得る」、換言すれば「９８重量％超で含む」ことを意味し、したがって、更なる化学種が２重量％まで存在することは、許容される。
【００２５】
本発明の織製布帛における緯糸は、ＵＨＭＷＰＥ糸を含む個別の糸と、個別の天然糸との組合せを含み、ＵＨＭＷＰＥ糸を含む糸の量は、緯糸の総量の３３〜６６重量％である。好ましくは、ＵＨＭＷＰＥ糸を含む糸の量は、４０〜６０重量％であり、より好ましくは、ＵＨＭＷＰＥ糸の量は、４５〜５５重量％である。最も好ましくは、ＵＨＭＷＰＥ糸を含む糸の量は、約５０重量％である。こうすることにより、耐摩耗性、審美性及び快適性の良好なバランスが達成される。
【００２６】
本発明の織製布帛は、ＵＨＭＷＰＥ糸を含む個別の糸と、個別の天然糸との組合せを含む。個別の糸とは、例えば、隣接する他の糸と目視で識別可能な糸である。これらの個別の糸を、例えばＵＨＭＷＰＥ糸を含む幾つかの糸を互いに隣り合うように配置するように集束させることができる。このような束は、１〜２０本の個別のＵＨＭＷＰＥ糸、好ましくはＵＨＭＷＰＥ糸を含む１〜１０本の個別の糸を含むか又はそれらからなることができる。他の実施形態において、ＵＨＭＷＰＥ及び天然糸を含む糸は、交互の様式で配置されており、それにより、ＵＨＭＷＰＥ糸を含む個別の糸は、個別の天然糸と接触する。こうすることにより、特に長期間使用した後及び消耗又は摩擦を受けた後の、快適性を兼ね備えた耐摩耗性が更に向上する。好ましい実施形態において、経糸Ｂは、集束された方式で配置される。好ましくは、経糸Ｂに関して、束は、１〜２０本の個別のＵＨＭＷＰＥ糸、好ましくは１〜１０本の個別のＵＨＭＷＰＥ糸からなることができる。
【００２７】
緯糸中の高性能繊維の量をより高くすることにより、摩耗性が更に改良された布帛が得られるが、綿、麻、羊毛、絹、ジュート、亜麻並びにポリアミド、ポリテトラフルオロエチレン、ポリエステル、ポリオレフィン、ポリビニルアルコール及びポリアクリロニトリルの合成繊維を含む群から選択される少なくとも１種の繊維並びに／又は少なくとも１種の連続弾性フィラメントを含む緯糸により、本発明による布帛の着用感を更に向上させ得ることが認められた。
【００２８】
好ましくは、本発明による布帛中の緯糸は、個別の天然糸と、緯糸の総量の３３〜６６重量％の、ＵＨＭＷＰＥ糸、合成繊維及び／又は少なくとも１種の連続弾性フィラメントを含む個別の糸との組合せを含む。より好ましくは、緯糸は、個別の天然糸と、ＵＨＭＷＰＥ糸（好ましくはＵＨＭＷＰＥ紡績糸である）、合成繊維（好ましくは合成連続繊維であり、好ましくはポリアミド繊維、例えばナイロンである）及び少なくとも１種の連続弾性フィラメント（好ましくはスパンデックス（又はエラスタン）、例えばスパンデックスタイプのセグメント化ポリウレタンである）からなる個別の糸との組合せを含む。
【００２９】
連続弾性フィラメントは、１本若しくは複数の個別のフィラメント又は１本若しくは複数のフィラメントの合着集合体の形態で存在することができる。しかしながら、１本のみのフィラメントの合着集合体を使用することが好ましい。１本若しくは複数の個別のフィラメント又は１本若しくは複数のフィラメントの合着集合体のいずれとして存在しても、無緊張状態の弾性フィラメントの全体の線密度は、好ましくは、８〜５６０ｄｔｅｘであり、好ましい線密度の範囲は、１７〜５６０ｄｔｅｘであり、より好ましくは２２〜２２０ｄｔｅｘであり、一層好ましくは４０〜２２０ｄｔｅｘであり、更に４４〜２２０ｄｔｅｘであり、最も好ましくは４４〜１５６ｄｔｅｘである。
【００３０】
好ましい連続弾性フィラメントとしては、オレフィン系ストレッチ繊維、例えばＤＯＷ  ＸＬＡ；二成分ポリエステル系繊維、例えばデュポンからのＴ４００；及び仮撚加工ポリエステル又はナイロンが挙げられる。仮撚加工は、ポリエステル又はナイロンの部分的に配向させたフィラメント糸を加熱及び延伸により安定化させることにより、捲縮した弾性連続フィラメント糸を製造するプロセスである。より好ましい連続弾性フィラメントは、セグメント化ポリウレタンを含む長鎖合成ポリマーから製造されたフィラメントである。好ましくは、前記ポリマーは、少なくとも８５重量％のセグメント化ポリウレタンを含む。より好ましくは、セグメント化ポリウレタンは、スパンデックスタイプのものである。スパンデックスタイプのセグメント化ポリウレタンの中でも、例えば米国特許第２，９２９，８０１号明細書；米国特許第２，９２９，８０２号明細書；米国特許第２，９２９，８０３号明細書；米国特許第２，９２９，８０４号明細書；米国特許第２，９５３，８３９号明細書；米国特許第２，９５７，８５２号明細書；米国特許第２，９６２，４７０号明細書；米国特許第２，９９９，８３９号明細書；及び米国特許第３，００９，９０１号明細書に記載されているものが挙げられる。
【００３１】
本発明による布帛は、好ましくは、綿から実質的になる経糸Ａと、１０〜５０重量％の量の個別のＵＨＭＷＰＥステープル繊維を含む紡績糸である経糸Ｂと、３３〜６６重量％の、ＵＨＭＷＰＥ紡績糸を含む個別の糸を含む緯糸とを含む。このような組成により、本発明による布帛において、特に織製布帛中のＵＨＭＷＰＥ糸の量が一層低くても、向上した着用感及び耐摩耗性の最適なバランスが得られる。
【００３２】
布帛中に存在する糸は、それぞれ独立に、顔料、染料、酸化防止剤、帯電防止剤及び／又はそれらの組合せを含む群から選択される少なくとも１種の添加剤を含むことができる。当技術分野において一般に実施されているように、この種の添加剤は、上に述べた材料及び技術の選択にもかかわらず、織製布帛に存在する欠陥を克服するために使用することができる。添加剤は、布帛、例えば繊維、糸又は布帛に製造プロセスの異なる段階で含浸又はコーティングすることにより適用すること加えて、合成繊維にその合成プロセス中に添加することもできる。この種の添加剤は、当業者に知られている。当業者は、添加剤の好適な組合せ及び添加剤の量を過度に実験することなく容易に選択することができる。添加剤の量は、それらの種類及び機能に依存する。一般に、これらの量は、布帛の組成全体を基準として０〜２重量％である。
【００３３】
本発明による布帛は、衣類、裏地、スポーツ衣料及び手袋の製造に極めて適している。好ましくは、本発明による布帛は、良好な摩耗性が必要とされる、快適性及び軽量性を有する衣類である作業着及びレジャー着の製造に使用される。したがって、本発明の更なる実施形態は、衣類、裏地、スポーツ衣料及び手袋の製造における本発明の布帛の使用である。本発明の更なる実施形態は、本発明による布帛を含む製品であって、衣類、裏地、スポーツ衣料及び手袋を含む群から選択される製品である。本発明による織製布帛の高い耐摩耗性により、ジーンズ等のオートバイ用衣服の製造が可能になる。
【００３４】
本明細書において参照する試験方法は、以下の通りである：
・繊維の引張強さ及び弾性率は、マルチフィラメント糸に関して、５００ｍｍの繊維の公称標線間距離、５０％／ｍｉｎのクロスヘッド速度及びＦｉｂｅｒ  Ｇｒｉｐ  Ｄ５６１８Ｃ型のＩｎｓｔｒｏｎ  ２７１４把持具を用いて、ＡＳＴＭ  Ｄ８８５Ｍの規定に従って適宜測定される。強さは、測定された引張荷重を、繊維１０メートルを秤量することにより求められる繊度で除することにより算出され；ＧＰａ単位の値は、ポリマー本来の密度（例えば、ＵＨＭＷＰＥの場合には０．９７ｇ／ｃｍ３）を想定して算出する。
・固有粘度ＩＶは、ＡＳＴＭ  Ｄ１６０１（２００４）に準拠し、１３５℃のデカリン中、溶解時間を１６時間とし、酸化防止剤としてのＢＨＴ（ブチル化ヒドロキシトルエン）を２ｇ／ｌ溶液の量で使用し、異なる濃度で測定された粘度を濃度ゼロに外挿することにより求めることができる。
・耐摩耗性は、ｐｒＥｎ  １７０９２−１：２０１に記載されている標準方法を用いて測定した。
【００３５】
［実施例］
織製布帛を、ダブルビーム製織技術を用いて、２種の経糸：経糸Ａ（外層）及び経糸Ｂ（内層）並びに緯糸を１／３綾織組織で供給することにより製造した。経糸Ａ、経糸Ｂ及び緯糸として異なる組成の糸を用いて、外側及び内側を有する単層布帛を形成した。
糸Ｉ：Ｎｅ９．５／１  綿１００％紡績糸
糸ＩＩ：Ｎｍ３４／２  ダイニーマ（Ｄｙｎｅｅｍａ）（登録商標）ＳＫ７５  １００％  紡績糸
糸ＩＩＩ：Ｎｍ２１  ダイニーマ（登録商標）／ナイロン／スパンデックス  ６６／３３／５重量％（これは、糸ＩＩＩの総量、即ちｉ）３４Ｎｍ（２９４ｄｔｅｘ）ダイニーマ（登録商標）ＳＫ７５紡績糸である個別の糸、及びｉｉ）エラスタン連続フィラメント（スパンデックス、４０デニール／３フィラメント）である個別の糸の総量を基準とするものであり、エラスタン糸は、ナイロン６，６の個別の糸（７８ｄｔｅｘ、２３フィラメント、仮撚加工）でカバリングされており、ｉ）及びｉｉ）を一緒に撚糸することにより、ダイニーマ（登録商標）ＳＫ７５糸  ６２重量％、ナイロン６，６糸  ３３重量％、エラスタン糸  ５重量％（糸ＩＩＩ全体の組成を基準とする）を含む４７６ｄｔｅｘ（Ｎｍ２１）の糸ＩＩＩを形成している）
糸ＩＶ：Ｎｍ２１  綿紡績糸
【００３６】
【表１】
2021515852.tif 000002
【００３７】
表１から、本発明による織製布帛（実施例１）は、ＵＨＭＷＰＥ糸の量を比較例Ａのわずか半分にしても、比較例Ａと等しいレベルの耐摩耗性（Ａ）に達することが明白である。より少量のＵＨＭＷＰＥ糸を使用することにより、本発明による織製布帛の着用感も向上する。
【国際調査報告】
2021515852.tif 000003
2021515852.tif 000004
2021515852.tif 000005